(57)【特許請求の範囲】
【請求項１】
熱硬化性ゴム組成物から形成された層を有するゴルフボールにおいて、
上記熱硬化性ゴム組成物は、
ベースゴムと、
過酸化物開始剤と、
アクリレート、ジアクリレート、メタクリレート、およびジメタクリレートの金属塩であって、金属がマンガン、カルシウム、亜鉛、アルミニウム、リチウム、ニッケル、およびナトリウムである上記金属塩からなるグループから選択されたコエージェントと、
１ｐｈｒから１５ｐｈｒの、エチレン（Ｅ）、およびα，β−不飽和カルボン酸（Ｘ）のＥ／Ｘ−タイプのアイオノマー組成物、または、エチレン（Ｅ）、α，β−不飽和カルボン酸（Ｘ）、および軟化用コモノマー（Ｙ）のＥ／Ｘ／Ｙ−タイプのアイオノマー組成物であって、当該アイオノマー組成物中に存在するすべての酸基の少なくとも７０％が亜鉛カチオンにより中和されている、上記Ｅ／Ｘ−タイプのアイオノマー組成物、または、上記Ｅ／Ｘ／Ｙ−タイプのアイオノマー組成物と、
０ｐｈｒから１ｐｈｒの酸化亜鉛と、
ハロゲン化有機硫黄化合物およびその金属塩から選択された、任意的に含まれるソフト・ファースト剤との反応生成物から実質的に成ることを特徴とするゴルフボール。
【請求項２】
上記熱硬化性ゴム組成物中に存在する成分亜鉛の量は上記熱硬化性ゴム組成物の総重量をベースにして１ｗｔ％未満である請求項１記載のゴルフボール。
【請求項３】
上記熱硬化性ゴム組成物中に存在する成分亜鉛の量は上記熱硬化性ゴム組成物の総重量をベースにして０．７ｗｔ％未満である請求項１記載のゴルフボール。
【請求項４】
上記コエージェントは、上記金属塩が亜鉛塩である請求項１記載のゴルフボール。
【請求項５】
上記熱硬化性ゴム組成物中に存在する成分亜鉛の量は、上記コエージェント中に存在する亜鉛を除いて、上記熱硬化性ゴム組成物の総重量をベースにして１ｗｔ％未満である請求項４記載のゴルフボール。
【請求項６】
上記熱硬化性ゴム組成物中に存在する成分亜鉛の量は、上記コエージェント中に存在する亜鉛を除いて、上記熱硬化性ゴム組成物の総重量をベースにして０．７ｗｔ％未満である請求項４記載のゴルフボール。
【請求項７】
上記アイオノマー組成物は０．５ｇ／１０分より大きなメルトインデックス（１９０℃、２．１６ｋｇ）を有する請求項１記載のゴルフボール。
【請求項８】
上記熱硬化性ゴム組成物から形成される上記層は１．０７ｇ／ｃｍ３未満の比重を有する請求項１記載のゴルフボール。
【請求項９】
上記熱硬化性ゴム組成物から形成される上記層は１．０５ｇ／ｃｍ３未満の比重を有する請求項１記載のゴルフボール。
【請求項１０】
上記熱硬化性ゴム組成物から形成される上記層は１．０３ｇ／ｃｍ３未満の比重を有する請求項１記載のゴルフボール。
【発明の詳細な説明】
【技術分野】
【０００１】
この発明は、ゴルフボール組成物に関し、より具体的には亜鉛アイオノマーを有するゴルフボール組成物に関する。
【背景技術】
【０００２】
亜鉛アイオノマーは硫黄硬化可能組成物用の活性剤として知られている。例えば、米国特許第８，６８６，０８４号（Ｗｉｌｓｏｎ）は、硫黄硬化可能ゴム組成物、および、硫黄硬化用に亜鉛活性剤を使用することに基づいて硬化された製品を開示している。
酸化亜鉛が、ゴム組成物の硬化レートを改善することも知られており、慣用的な粉末形態でゴルフボール組成物に広く添加されている。慣用的な亜鉛酸化物粉末の代替物が、例えば、米国特許第６，９１９，３９５号（Ｒａｊａｇｏｐａｌａｎ等）に開示されており、これは亜鉛ナノ粒子を有するゴルフボールを開示する。
硬化可能なゴルフボール組成物に対して亜鉛活性剤を供給する代替的な方法に対する要請が依然として業界にある。この発明は、亜鉛アイオノマーを有するゴルフボール組成物でこの要請に答えようとするものである。そのような組成物は、以下の利点のうち１またはいくつかを実現する。すなわち、硬化状態を均等にするのに必要な元素亜鉛が少なく、この結果、亜鉛および抽出可能亜鉛のレベルが酸化亜鉛の場合に比べて少ない点；製品設計の柔軟性があり、これには、例えば、酸化亜鉛の場合に比べて密度を小さくすることができ、高比重フィラーで酸化亜鉛を置き換えることができることを含む点；硬化プロフィールを改善できる点；および、耐久性を改善できる点である。
【先行技術文献】
【特許文献】
【０００３】
【特許文献１】米国特許第８，６８６，０８４号明細書
【特許文献２】米国特許第６，９１９，３９５号明細書
【発明の概要】
【０００４】
この発明は、熱硬化性ゴム組成物から形成された１つの層を有するゴルフボールに向けられている。ゴム組成物は、ベースゴム、開始剤、コエージェント、および、１ｐｈｒから２０ｐｈｒのアイオノマー組成物の反応生成物である。反応生成物は、酸化亜鉛を実質的に含まず、また、３ｐｈまでの量の酸化亜鉛しか有しない。
【発明の詳細な説明】
【０００５】
この発明のゴルフボールは、熱硬化性ゴム組成物を有する層を含む。適切な熱硬化性ゴム組成物はベースゴム、開始剤、コエージェント、およびアイオノマー樹脂を有する。ベースゴムは、天然ゴムおよび合成ゴムから選択され、これは、それのみではないけれども、ポリブタジエン、ポリスチレン、エチレンプロピレンゴム（「ＥＰＲ」）、エチレンプロピレンジエンゴム（「ＥＰＤＭ」）、スチレンブタジエンゴム、スチレンブロックコポリマーゴム、ブチルゴム、ハロブチルゴム、イソブチレンおよびパラ−アルキルスチレンのコポリマー、イソブチレンおよびパラ−アルキルスチレンのハロゲン化コポリマー、アクリロニトリルブタジエンゴム、ポリクロロプレン、アルキルアクリレートゴム、塩化イソプレンゴム、アクリロニトリル塩化イソプレンゴム、ポリスチレンエラストマー、ポリエチレンエラストマー、ポリウレタンエラストマー、ポリ尿素エラストマー、メタローセン触媒エラストマーおよびプラストマー、ポリアルケナマー、フェノールホルムアルデヒド、メラミンホルムアルデヒド、ポリエポキシド、ポリシロキサン、アルキド、ポリイソシアヌレート、ポリシアヌレート、ポリアクリレート、およびこれらの２またはそれ以上の組み合わせを含む。ジエンゴムが好ましく、とくに、ポリブタジエン、スチレンブタジエン、アクリロニトリルブタジエン、およびポリブタジエンと他のエラストマーとの混合物であって、混合物のポリマーの総重量を基準にして少なくとも４０％の量のブタジエンが存在するものが、好ましい。
【０００６】
適切な商業的に入手可能なゴムの非制限的な例は、Ｌａｎｘｅｓｓ  Ｃｏｒｐｏｒａｔｉｏｎから商業的に入手可能な、Ｂｕｎａ  ＣＢ  ２３、Ｂｕｎａ  ＣＢ２４のような、Ｂｕｎａ  ＣＢ  高シス−ネオジム触媒ポリブタジエンゴム、および、Ｂｕｎａ  ＣＢ  １２０３、１２２０、および１２２１のような、Ｂｕｎａ  ＣＢ高シス−コバルト触媒ポリブタジエンゴム；Ｔｈｅ  Ｄｏｗ  Ｃｈｅｍｉｃａｌ  Ｃｏｍｐａｎｙから商業的に入手可能な、ＳＥ  ＢＲ−１２２０；Ｐｏｌｉｍｅｒｉ  Ｅｕｒｏｐａ（商標）から商業的に入手可能なＥｕｒｏｐｒｅｎｅ（商標）  ＮＥＯＣＩＳ（商標）  ＢＲ４０およびＢＲ６０；ＵＢＥ  Ｉｎｄｕｓｔｒｉｅｓ，Ｉｎｃから商業的に入手可能なＵＢＥＰＯＬ−ＢＲ（商標）ゴム；Ｊａｐａｎ  Ｓｙｎｔｈｅｔｉｃ  Ｒｕｂｂｅｒ  Ｃｏ．，  Ｌｔｄから商業的に入手可能なＢＲ０１；Ｋａｒｂｏｃｈｅｍから商業的に入手可能なＮｅｏｄｅｎｅ  ＢＲ４０のようなＮｅｏｄｅｎｅ  高シスネオジム触媒ポリブタジエンゴム；Ｋｕｒａｒａｙ  Ｃｏ．，  Ｌｔｄから商業的に入手可能なＴＰ−３０１トランスポリイソプレン；Ｅｖｏｎｉｃ  Ｉｎｄｕｓｔｒｉｅｓから商業的に入手可能な、Ｖｅｓｔｅｎａｍｅｒｓ（商標）ポリオクテナマー；ＥｘｘｏｎＭｏｂｉｌｅ  Ｃｈｅｍｉｃａｌ  Ｃｏｍｐａｎｙから商業的に入手可能な、Ｂｕｔｙｌ  ０６５およびＢｕｔｙｌ  ２８８ブチルゴム；Ｌａｎｘｅｓｓ  Ｃｏｒｐｏｒａｔｉｏｎから商業的に入手可能なＢｕｔｙｌ  ３０１およびＢｕｔｙｌ  １０１−３；ＥｘｘｏｎＭｏｂｉｌｅ  Ｃｈｅｍｉｃａｌ  Ｃｏｍｐａｎｙから商業的に入手可能な、Ｂｒｏｍｏｂｕｔｙｌ  ２２２４およびＣｈｌｏｒｏｂｕｔｙｌ  １０６６ハロブチルゴム；Ｌａｎｘｅｓｓ  Ｃｏｒｐｏｒａｔｉｏｎから商業的に入手可能な、Ｂｒｏｍｏｂｕｔｙｌ  Ｘ２およびＣｈｌｏｒｏｂｕｔｙｌ  １２４０ハロブチルゴム；Ｊａｐａｎ  Ｓｙｎｔｈｅｔｉｃ  Ｒｕｂｂｅｒ  Ｃｏ．，  Ｌｔｄから商業的に入手可能な、Ｂｒｏｍｏｂｕｔｙｌ  ２２５５ブチルゴム；ＥｘｘｏｎＭｏｂｉｌｅ  Ｃｈｅｍｉｃａｌ  Ｃｏｍｐａｎｙから商業的に入手可能な、Ｖｉｓｔａｌｏｎ（商標）４０４およびＶｉｓｔａｌｏｎ（商標）７０６エチレンプロピレンゴム；Ｐｏｌｉｍｅｒｉ  Ｅｕｒｏｐａから商業的に入手可能な、Ｄｕｔｒａｌ  ＣＯ  ０５８エチレンプロピレンゴム；Ｔｈｅ  Ｄｏｗ  Ｃｈｅｍｉｃａｌ  Ｃｏｍｐａｎｙから商業的に入手可能な、Ｎｏｒｄｅｌ（商標）  ＩＰ  ＮＤＲ  ５５６５およびＮｏｒｄｅｌ（商標）  ＩＰ  ３６７０エチレンプロピレンジエンゴム；Ｍｉｔｓｕｉ  Ｃｏｒｐｏｒａｔｉｏｎから商業的に入手可能なＥＰＴ１０４５およびＥＰＴ１０４５エチレンプロピレンジエンゴム；Ｌａｎｘｅｓｓ  Ｃｏｒｐｏｒａｔｉｏｎから商業的に入手可能な、Ｂｕｎａ  ＳＥ  １７２１  ＴＥ  スチレンブタジエンゴム；Ｋａｒｂｏｃｈｅｍから商業的に入手可能なＡｆｐｏｌ  １５００およびＡｆｐｏｌ  ５５２スチレンブタジエンゴム；Ｚｅｏｎ  Ｃｈｅｍｉｃａｌｓ、Ｌ．Ｐ．から商業的に入手可能な、Ｎｉｐｏｌ（商標）ＤＮ４０７およびＮｉｐｏｌ（商標）１０４１Ｌアクリロニトリルブタジエンゴム；Ｅ．Ｉ．ｄｕＰｏｎｔ  ｄｅ  Ｎｅｍｏｕｒｓ  ａｎｄ  Ｃｏｍｐａｎ��から商業的に入手可能な、Ｎｅｏｐｒｅｎｅ  ＧＲＴおよびＮｅｏｐｒｅｎｅ  ＡＤ３０ポリクロロプレンゴム；Ｅ．Ｉ．ｄｕＰｏｎｔ  ｄｅ  Ｎｅｍｏｕｒｓ  ａｎｄ  Ｃｏｍｐａｎｙから商業的に入手可能な、Ｖａｍａｃ（商標）エチレンアクリル酸エラストマー；Ｚｅｏｎ  Ｃｈｅｍｉｃａｌｓ、Ｌ．Ｐ．から商業的に入手可能な、Ｈｙｔｅｍｐ（商標）ＡＲ１２およびＡＲ２１４アルキルアクリレートゴム；Ｅ．Ｉ．ｄｕＰｏｎｔ  ｄｅ  Ｎｅｍｏｕｒｓ  ａｎｄ  Ｃｏｍｐａｎｙから商業的に入手可能な、Ｈｙｐａｌｏｎ（商標）クロロスルホン化ポリエチレンゴム；およびＧｏｏｄｙｅａｒ  Ｃｈｅｍｉｃａｌから商業的に入手可能なＧｏｏｄｙｅａｒ  Ｂｕｄｅｎｅ（商標）１２０７ポリブタジエンである。具体的な実施例において、コアは、ベースゴムとして、Ｎｅｏｄｅｎｅ  ＢＲ  ４０ポリブタジエン、Ｂｕｄｅｎｅ（商標）１２０７ポリブタジエン、およびＢｕｎａ  ＳＢ  １５０２スチレンブタジエンゴムのブレンドを有するゴム組成物から形成される。他の実施例において、コアは、ベースゴムとして、Ｎｅｏｄｅｎｅ  ＢＲ  ４０ポリブタジエン、Ｂｕｎａ  ＣＮ  １２２１、およびコアリグリンドのブレンドを有するゴム組成物から形成される。
【０００７】
ゴムは過酸化物または硫黄系を用いて架橋される。適切な過酸化物開始剤は、これに限定されないが、ジクミルペルオキシド；ｎ−ブチル−４，４−ビス（ｔ−ブチルペルオキシ）バレレート；１，１−ジ（ｔ−ブチルペルオキシ）−３，３，５−トリメチルシクロヘキサン；２，５−ジメチル−２，５−ジ（ｔ−ブチルペルオキシ）ヘキサン；ジ−ｔ−ブチルペルオキシド；ジ−ｔ−アミルペルオキシド；ｔ−ブチルペルオキシド；ｔ−ブチルクミルペルオキシド；２，５−ジメチル−２，５−ジ（ｔ−ブチルペルオキシ）ヘキシン−３；ジ（２−ｔ−ブチル−ペルオキシイソプロピル）ベンゼン；ジラウロイルペルオキシド；ジベンゾイルペルオキシド；ｔ−ブチルヒドロペルオキシド；ラウリルペルオキシド；ベンゾイルペルオキシド；およびこれらの混合物を含む。適切な商業的に入手可能なペルオキシドの例は、これに限定されないが、Ａｋｚｏ  Ｎｏｂｅｌから商業的に入手可能なＰｅｒｋａｄｏｘ（商標）ＢＣジクミルペルオキシド、ＲＴ  Ｖａｎｄｅｒｂｉｌｔ社から商業的に入手可能なＶａｒｏｘ（商標）ペルオキシド、例えば、Ｖａｒｏｘ（商標）ＡＮＳベンゾイルペルオキシドおよびＶａｒｏｘ（商標）２３１の１，１−ジ（ｔ−ブチルペルオキシ）−３，３，５−トリメチルシクロヘキサンを含む。過酸化物開始剤は一般にゴム組成物中に重量基準でベースゴム１００部に対して少なくとも０．０５部の量だけ存在し、または、重量基準でベースゴム１００部に対して０．０５部または０．１部または０．８部または１部または１．２５部または１．５部または２．５部または３部または３．５部または５部または６部または１０部または１５部の量だけ存在し、または、これらの値から選択された下限および上限を有する範囲内の量だけ存在する。
【０００８】
コエージェントは硬化状態を増大させるために過酸化物とともに慣用的に使用されている。適切なコエージェントは、これに限定されないが、不飽和カルボン酸の金属塩；不飽和ビニル化合物および多価モノマー（例えばトリメチロールプロパントリメタクリレート）；フェニレンビスマレイミド（例えば、フェニルビスマレイミド）；およびこれらの組み合わせを含む。適切な不飽和カルボン酸の金属塩の具体的な例は、これに限定されないが、アクリレート、ジアクリレート、メタクリレート、およびジメタクリレートの１または複数の金属塩であり、ここで、金属がマンガン、カルシウム、亜鉛、アルミニウム、リチウム、ニッケル、およびナトリウムである。具体的な実施例では、コエージェントはアクリレート、ジアクリレート、メタクリレート、およびジメタクリレートの亜鉛塩、およびこれらの混合物から選択される。他の具体的な実施例では、エージェントは亜鉛ジアクリレートである。所望の圧縮は、架橋の量を調整して実現して良く、架橋の量は、例えば、コエージェントの量およびタイプを変更して達成できる。
【０００９】
適切な硫黄硬化剤および促進剤は、これに限定されないが、硫黄；Ｎ−オキシジエチレン２−ベンゾチアゾールスルフェナミド；Ｎ，Ｎ−ジ−オルト−トリグアニジン；ビスマスジメチルジチオカルバメート；Ｎ−シクロヘキシル２−ベンゾチアゾールスルフェナミド；Ｎ，Ｎ−ジフェニルグアニジン；４−モルホリニル−２−ベンゾチアゾールジスルフィド；ジペンタメチレンチウラムヘキサスルフィド；チウラムジスルフィド；メルカプトベンゾチアゾール；スルフェナミド；ジチオカルバメート；チウラムスルフィド；グアニジン；チオユリア；キサントゲン酸塩；ジチオホスペート；アルデヒド−アミン；ジベンゾチアジルジスルフィド；テトラエチルチウラムジスルフィド；テトラブチルチウラムジスルフィド；およびこれらの混合物を含む。
【００１０】
好ましいアイオノマーは、Ｅ／Ｘ／Ｙ−タイプの酸コポリマーの塩であり、ここで、Ｅはエチレン、Ｘはα，β−不飽和カルボン酸、Ｙはオプションの軟化コモノマーである。酸は、好ましくは、メタクリル酸、アクリル酸、エタクリル酸、マレイン酸、クロトン酸、フマル酸、およびイタコン酸から選択される。マタクリル酸およびアクリル酸が特に好ましい。酸は、典型的には、酸コポリマーの総重量を基準にして、６ｗｔ％以上、または９ｗｔ％以上、または１０ｗｔ％以上、または１１ｗｔ％以上、または１５ｗｔ％以上、または１６ｗｔ％以上、または１９ｗｔ％以上、または２０ｗｔ％以上の量だけ存在し、あるいは、下限が１または４または６または８または１０または１１または１２または１５ｗｔ％で上限が１５または１６または１７または１９または２０または２０．５または２１または２５または３０または３５または４０ｗｔ％の範囲の量だけ存在する。オプションの軟化剤は、好ましくは、（メタ）アクリレート、およびアルキル（メタ）アクリレートから選択され、ここでアルキル基は１から８個の炭素原子を具備し、これに限定されないが、ｎ−ブチル（メタ）アクリレート、イソブチル（メタ）アクリレート、メチル（メタ）アクリレート、およびエチル（メタ）アクリレートを含む。
【００１１】
酸コポリマーはカチオン源によって少なくとも部分的に中和され、オプションとして大きな分子量の有機酸、例えば、米国特許第６，７５６，４３６号に開示されたものの存在下で中和され、その内容は参照してここに組み入れる。具体的な実施例において、アイオノマー樹脂中に存在する酸基の２５％が中和される。他の具体的な実施例において、アイオノマー樹脂中に存在する酸基の２５％から５０％が中和される。他の具体的な実施例において、アイオノマー中に存在する酸基の４０％から６０％が中和される。他の具体的な実施例において、アイオノマー樹脂中に存在する酸基の６０％から７０％が中和される。他の具体的な実施例において、アイオノマー樹脂中に存在する酸基の６０％から８０％が中和される。他の具体的な実施例において、アイオノマー樹脂中に存在する酸基の７０％から８０％が中和される。他の具体的な実施例において、アイオノマー樹脂中に存在する酸基の８０％から１００％が中和される。
【００１２】
適切なカチオン源は、亜鉛の金属イオンおよび化合物から選択され、オプションとして、マグネシウム、ナトリウム、カリウム、セシウム、カルシウム、バリウム、マンガン、銅、亜鉛、錫、リチウム、および希土類金属の金属イオンおよび化合物から選択された、１または複数の付加的なカチオン源が選択される。
【００１３】
適切なアイオノマー樹脂は、部分的に中和された酸コポリマーおよび高度に中和された酸コポリマーを含み、また、これは、２またはそれ以上の部分的に中和された酸コポリマーのブレンドから形成されたアイオノマー、２またはそれ以上の高度に中和された酸コポリマーのブレンドから形成されたアイオノマー、および、１またはそれ以上の部分的に中和された酸コポリマーに１またはそれ以上の高度に中和された酸コポリマーをブレンドして形成されたアイオノマーを含むことに留意されたい。適切なアイオノマー樹脂は、また、１またはそれ以上の部分的に、または硬度に中和された酸コポリマーに、５０ｗｔ％未満の付加的なポリマー、例えば、無水マレイン酸ドラフト化メタローセン触媒ポリエチレンをブレンドしたものを含む。
【００１４】
この発明に使用するのに適した商業的に入手可能なアイオノマーの例は、これに限定されないが、Ｓｕｒｌｙｎ（商標）アイオノマー樹脂、具体的には、Ｓｕｒｌｙｎ（商標）９９１０、Ｓｕｒｌｙｎ（商標）９３２０、Ｓｕｒｌｙｎ（商標）９９４５、Ｓｕｒｌｙｎ（商標）９９７０、Ｓｕｒｌｙｎ（商標）９１２０、Ｓｕｒｌｙｎ（商標）９１５０、Ｓｕｒｌｙｎ（商標）９６５０、商標名、ＤｕＰｏｎｔ（商標）ＨＰＦ１０００、ＨＰＦ２０００、ＨＰＦ  ＡＤ１０３５、ＨＰＦ  ＡＤ１０４０の下で販売されているアイオノマー材料（これらすべてはＥ．Ｉ．ｄｕ  Ｐｏｎｔ  ｄｅ  Ｎｅｍｏｕｒｓ  ａｎｄ  Ｃｏｍａｐｎｙから商業的に入手できる）；ＥｘｘｏｎＭｏｂｉｌ  Ｃｈｅｍｉｃａｌ  Ｃｏｍｐａｎｙから商業的に入手可能なＩｏｔｅｋ（商標）アイオノマー；Ｔｈｅ  Ｄｏｗ  Ｃｈｅｍｉｃａｌ  Ｃｏｍａｐｎｙから商業的に入手可能な、エチレンアクリル酸コポリマーのＡｍｐｌｉｆｙ（商標）ＩＯ  アイオノマー；および、Ａ．  Ｓｃｈｕｌｍａｎ  Ｉｎｃ．から商業的に入手可能なＣｌａｒｉｘ（商標）アイオノマー樹脂を含む。
【００１５】
適切なアイオノマーは、さらに、米国特許出願公開第２００５／００４９３６７号、同第２００５／０１４８７２５号、同第２００５／００２０７４１号、同第２００４／０２２０３４３号、および同第２００３／０１３０４３４号、並びに、米国特許第５，５８７，４３０号、同第５，６９１，４１８号、同第５，８６６，６５８号、同第６，１００，３２１号、同第６，５６２，９０６号、同第６，６５３，３８２号、同第６，７５６，４３６号、同第６，７７７，４７２号、同第６，７６２，２４６号、同第６，８１５，４８０号、同第６，８９４，０９８号、同第６，９１９，３９３号、同第６，９５３，８２０号、同第６，９９４，６３８号、同第７，３７５，１５１号、および同第７，６５２，０８６号にも開示されており、その内容は参照してここに組み入れる。
【００１６】
具体的な実施例において、アイオノマーは、エチレン（Ｅ）およびα，β−不飽和カルボン酸（Ｘ）のＥ／Ｘ−タイプの酸コポリマーであり、ここで、酸は酸コポリマー中に１６ｗｔ％以上の量だけ存在し、少なくとも部分的に亜鉛カチオンで中和されている。そのようなアイオノマーの非制約的な例は、Ｅ．Ｉ．ｄｕ  Ｐｏｎｔ  ｄｅ  Ｎｅｍｏｕｒｓ  ａｎｄ  Ｃｏｍａｐｎｙから商業的に入手可能なＳｕｒｌｙｎ（商標）９１２０エチレン／マタクリル酸アイオノマー樹脂である。
【００１７】
他の具体的な実施例において、アイオノマーは、エチレン（Ｅ）、α，β−不飽和カルボン酸（Ｘ）、およびアクリレート（Ｙ）軟化コモノマーのＥ／Ｘ／Ｙ−タイプの酸コポリマーであり、ここで、酸コポリマーは、少なくとも部分的に亜鉛カチオンで中和され、比較的低い溶融点を有する。そのようなアイオノマーの非制約的な例は、Ｅ．Ｉ．ｄｕ  Ｐｏｎｔ  ｄｅ  Ｎｅｍｏｕｒｓ  ａｎｄ  Ｃｏｍａｐｎｙから商業的に入手可能なＳｕｒｌｙｎ（商標）９３２０エチレン／マタクリル酸／ｎ−ビチルアクリレートのアイオノマー樹脂である。
【００１８】
他の具体的な実施例において、アイオノマーは、低分子量亜鉛アイオノマー、例えば、Ｈｏｎｅｙｗｅｌｌ  Ｉｎｔｅｒｎａｔｉｏｎａｌ  Ｉｎｃから商業的医入手可能な、ＡＣｌｙｎ（商標）２９３Ａ、２９５Ａ、２９０、および２９１Ａの低分子量アイオノマーである。
【００１９】
他の具体的な実施例において、アイオノマーは、エチレン（Ｅ）、α，β−不飽和カルボン酸（Ｘ）、およびアクリレート（Ｙ）軟化コモノマーのＥ／Ｘ／Ｙ−タイプの酸コポリマーであり、ここで、存在するすべての酸基の７０％以上は亜鉛カチオンで中和され、また、アイオノマーは５部から１００部の亜鉛脂肪酸塩、例えば、亜鉛ステアレートまたは亜鉛オレエートを有する。
【００２０】
ゴム組成物を形成するのに使用されるアイオノマーの量は１ｐｈｒまたは２ｐｈｒまたは５ｐｈｒまたは１０ｐｈｒまたは１５ｐｈｒまたは２０ｐｈｒまたは２５ｐｈｒであり、あるいは、それらの値を下限および上限とする範囲内の量である。
【００２１】
酸化亜鉛は、ゴムゴルフボール組成物において二重機能のフィラー／活性剤として広く使用されている。典型的には酸化亜鉛は５ｐｈｒ以上の量だけ使用される。この発明のゴム組成物は、しかしながら、酸化亜鉛を実質的に含んでおらず、または、３ｐｈｒ以下の量しか酸化亜鉛を含まない。この発明の目的に関して、ゴルフボール組成物が酸化亜鉛を含まない、または、１ｐｈｒ未満の量しか酸化亜鉛を含まないならば、ゴルフボール組成物は「酸化亜鉛を実質的に含んでいない」。
【００２２】
具体的な実施例において、ゴム組成物中に存在する成分亜鉛の量は、ＺＤＡのような亜鉛含有コエージェントに由来する亜鉛を除いて、０．７％未満である。
【００２３】
この発明のゴム組成物は、オプションとして、１または複数の添加物またはフィラーを含み、これは、それに限定されないけれども、ソフト・ファースト剤、重量調整フィラー、コエージェント（例えば、Ｅ．Ｉ．ｄｕ  Ｐｏｎｔ  ｄｅ  Ｎｅｍｏｕｒｓ  ａｎｄ  Ｃｏｍａｐｎｙから商業的に入手可能なＨＶＡコエージェント、および、Ａｒｋｅｍａ  Ｉｎｃから商業的に入手可能なＳＲ３５０トリメチロールプロパントリメタクリレート）脂肪酸またはその塩、酸化防止剤、スコーチ遅延剤、発色剤、化学膨張または発泡剤、脱泡剤、安定化剤、軟化剤、剛性化剤、衝撃改変剤、遊離基捕捉剤、およびオゾン劣化防止剤を含む。
【００２４】
ベースゴム、開始剤、コエージェント、フィラー、および添加物の適切なタイプおよび量は、例えば、米国特許第６，５６６，４８３号、同第６，６９５，７１８号、同第６，９３９，９０７号、同第７，０４１，７２１号、および、同第７，１３８，４６０号により充分に説明されており、これらの内容は参照してここに組み入れる。
【００２５】
ゴルフボールへの適用
この発明に従うゴムのゴルフボール組成物は、種々の構造において採用できる。例えば、この組成物は、ワンピース、ツーピース（すなわち、コアおよびカバー）、マルチ層（すなわち、１または複数の層から成るコア、および１または複数の層から成るカバー）、および、糸巻ゴルフボールに使用して好適であり、これらは種々のコア構造、中間層、カバー、およびコーティングを伴う。
【００２６】
この発明のゴルフボールにおいて、少なくとも１つの層は、ベースゴム、開始剤、コエージェント、およびアイオノマー樹脂の反応生成物を有するゴム組成物から形成される。この発明のゴム組成物を有する２またはそれ以上の層を具備するゴルフボールにおいては、１つの層におけるこの発明の組成物は他の層におけるこの発明の組成物と同一でも異なっていても良い。この発明の組成物を有する層は、コアの１または複数の層、中間層、またはカバー層であってよい。
【００２７】
コア層（１または複数）
この発明に従う形成された、ゴルフボールのコアは、ソリッド、セミソリッド、空洞、流体、粉体、または基体充填であってよく、またワンピースでもマルチレイヤでもよい。マルチレイヤのコアは、センタの最も内側の部分を含み、これはソリッド、セミソリッド、空洞、流体、粉体、または気体充填であって良く、少なくとも１つの外側コア層により包囲される。外側コア層はソリッドでも良いし、張力付与された弾性材料から形成された糸巻層であっても良い。この発明の目的の範囲で、用語「セミソリッド」は、ペースト、ゲル、またはそれに類似するものを指す。
【００２８】
具体的な実施例において、この発明は、この発明のゴム組成物から形成された最内コア層を具備するゴルフボールを実現する。他の具体的な実施例において、この発明は、この発明のゴム組成物から形成された外側コア層を具備するゴルフボールを実現する。他の具体的な実施例において、この発明は、この発明のゴム組成物から形成された中間コア層を具備するゴルフボールを実現する。
【００２９】
この発明のゴルフボールコアは、この発明のゴム組成物以外の適切な材料かれ形成される１または複数の層を含む。適切なコア材料は、これに限定されないが、スチレンブタジエン、ポリブタジエン、イソプレン、ポリイソプレン、およびトランス−イソプレンのような熱硬化性材料；アイオノマー樹脂、ポリアミド、およびポリエステルのような熱可塑性樹脂；および、熱可塑性および熱硬化性のポリウレタンおよびポリ尿素を含む。
【００３０】
中間層（１または複数）
この発明のゴルフボールが、１または複数の中間層、すなわち、ゴルフボールのコアおよびカバーの間に配される層を含むときには、各中間層は、熱可塑性および熱硬化性の材料を含む、当業者に知られている任意の材料を含んでよい。
【００３１】
一実施例において、この発明は、この発明のゴム組成物から形成された１または複数の中間層を具備するゴルフボールを実現する。
【００３２】
また、コア層を形成するために先に開示した組成物も中間層を形成するために適切である。
【００３３】
水蒸気バリア層も、コアおよびカバーの間にオプションとして採用される。水蒸気バリア層は、例えば、米国特許第６，６３２，１４７号、同第６，８３８，０２８号、同第６，９３２，７２０号、同第７，９９４，８５４号、および同第７，１８２，７０２号、並びに、米国特許出願公開第２００３／００６９０８２号、同第２００３／００６９０８５号、同第２００３／０１３００６２号、同第２００４／０１４７３４４号、同第２００４／０１８５９６３号、同第２００６／００６８９３８号、同第２００６／０１２８５０５号、および同第２００７／０１２９１７２号にさらに開示されており、それらの内容は参照してここに組み入れる。
【００３４】
カバー
この発明のゴルフボールカバーは、単一、二重、マルチ層カバーを含む。二重およびマルチ層カバーは、内側カバー層および外側カバー層を具備し、また、マルチ層カバーは付加的に内側カバー層および外側カバー層の間に少なくとも１つの中間カバー層を具備する。
【００３５】
具体的な実施例において、この発明は、この発明のゴム組成物から形成された最外カバー層を具備するゴルフボールを実現する。他の具体的な実施例において、この発明は、この発明のゴム組成物から形成された内側カバー層を具備するゴルフボールを実現する。他の具体的な実施例において、この発明は、この発明のゴム組成物から形成された中間カバー層を具備するゴルフボールを実現する。
【００３６】
この発明のゴルフボールカバーは、この発明のゴム組成物以外の適切な材料から製造された１または複数の層を含んで良い。カバー材料は、好ましくは、丈夫で切断耐性がある材料であり、所望の性能特性に基づいて選択される。ここで開示されるゴルフボール用の適切なカバー材料は、これに限定されないが、ポリウレタン、ポリ尿素、および、ポリウレタンおよびポリ尿素のハイブリッド；アイオノマー樹脂およびそれらのブレンド（例えば、ＤｕＰｏｎｔ  ｄｅ  Ｎｅｒｍｏｕｒｓ  ａｎｄ  Ｃｏｍｐａｎｙ社から商業的に入手可能な、Ｓｕｒｌｙｎ（商標）アイオノマー樹脂、およびＤｕＰｏｎｔ（商標）ＨＰＦ１０００およびＨＰＦ２０００、ＥｘｘｏｎＭｏｂｉｌ  Ｃｈｅｍｉｃａｌ社から商業的に入手可能なＩｏｔｅｋ（商標）アイオノマー；Ｔｈｅ  Ｄｏｗ  Ｃｈｅｍｉｃａｌ  Ｃｏｍｐａｎｙ社から商業的に入手可能なＡｍｐｌｉｆｙ（商標）ＩＯエチレンアクリル酸コポリマーのアイオノマー；および、Ａ．  Ｓｃｈｕｌｍａｎ  Ｉｎｃから商業的に入手可能なＣｌａｒｉｘ（商標）アイオノマー樹脂）；例えば低密度ポリエチレン、線形低密度ポリエチレン、および高密度ポリエチレンを含むポリエチレン；ポリプロピレン；ゴム強化オレフィンポリマー；非アイオノマー性コポリマーの酸コポリマー、例えばポリアクリル（メタクリル）酸；プラストマー；フレクソマー；スチレン／ブタジエン／スチレンブロックコポリマー；スチレン／エチレン−ブチレン／スチレンブロックコポリマー；動的に加硫したエラストマー；エチレンビニルアセテート；；エチレンメチルアクリレート；ポリビニルクロライド樹脂；ポリアミド、アミド−エステルエラストマー、および、例えば、Ａｒｋｅｍａ社から商業的に入手可能なＰｅｂａｘ（商標）熱可塑性ポリエーテルおよびポリエステルアミドを含むアイオノマーとポリアミドのグラフトコポリマー；架橋トランスポリイソプレンおよびそのブレンド；ポリエステルベースの熱可塑性エラストマー、例えば、ＤｕＰｏｎｔ  ｄｅ  Ｎｅｒｍｏｕｒｓ  ａｎｄ  Ｃｏｍｐａｎｙ社から商業的に入手可能なＨｙｔｅｌ（商標）；ポリウレタンベースの熱可塑性エラストマー、例えば、ＢＡＳＦ社から商業的に入手可能なＥｌａｓｔｏｌｌａｎ（商標）；合成または天然の加硫ゴム；およびこれらの組み合わせを含む。
【００３７】
ポリウレタン、ポリ尿素、およびポリウレタン−ポリ尿素ハイブリッド（すなわち、ポリウレタンおよびポリ尿素のブレンドおよびコポリマー）はこの発明のカバー層を形成するのに特に適している。適切なポリウレタンおよびポリ尿素は、例えば、米国特許第５，３３４，６７３号、同第５，４８４，８７０号、同第６，５０６，８５１号、同第６，７５６，４３６号、同第６，８３５，７９４号、同第６，８６７，２７９号、同第６，９６０，６３０号、および同第７，１０５，６２３号；米国特許出願公開第２００９／００１１８６８号；および米国特許出願６０／４０１，０４７号にされに開示され、それらの内容は参照してここに組み入れる。適切なポリウレタン−尿素カバー材料は、ウレタンおよび尿素セグメントを有するポリウレタン／ポリ尿素ブレンドおよびコポリマーを含み、これらは米国特許出願公開第２００７／０１１７９２３号に開示され、その内容は参照してここに組み入れる。
【００３８】
１つのアイオノマーまたは２つ以上のアイオノマーのブレンドを有する組成物も、カバー層を形成するのに適している。好ましいアイオノマーのカバー組成物は以下を含む。
（ａ）「高酸アイオノマー」を有する組成物（すなわち酸顔料が１６ｗｔ％を超えるもの）、例えば、Ｓｕｒｌｙｎ８１５０（商標）。
（ｂ）高酸アイオノマーおよび無水マレイン酸グラフト化非アイオノマーポリマー（すなわち、Ｆｕｓａｂｏｎｄ官能化ポリマー）を有する組成物。高酸アイオノマーおよび無水マレイン酸グラフト化非アイオノマーポリマーの、とくに好ましいブレンドは、Ｓｕｒｌｙｎ８１５０（商標）およびＦｕｓａｂｏｎｄ（商標）の８４ｗｔ％および１６ｗｔ％のブレンドである。高酸アイオノマーに無水マレイン酸グラフト化ポリマーを加えたブレンドはさらに米国特許第６，９９２，１３５号および同第６，６７７，４０１号に開示されており、それらの内容は参照してここに組み入れる。
（ｃ）Ｓｕｒｌｙｎ（商標）８９４０／Ｓｕｒｌｙｎ（商標）９６５０／Ｎｕｃｒｅｌ（商標）９６０の５０／４５／５のブレンドを有する組成物。好ましくは、８０〜８５ショアＣの材料硬度を有する。
（ｄ）Ｓｕｒｌｙｎ（商標）８９４０／Ｓｕｒｌｙｎ（商標）９６５０／Ｓｕｒｌｙｎ（商標）９９１０の５０／２５／２５のブレンドを有する組成物。好ましくは、約９０ショアＣの材料硬度を有する。
（ｅ）Ｓｕｒｌｙｎ（商標）８９４０／Ｓｕｒｌｙｎ（商標）９６５０の５０／５０のブレンドを有する組成物。好ましくは、約８６ショアＣの材料硬度を有する。
（ｆ）Ｓｕｒｌｙｎ（商標）７９４０／Ｓｕｒｌｙｎ（商標）８９４０のブレンドを有する組成物。オプションとしてメルトフロー修正剤を含む。
（ｇ）第１の高酸アイオノマーおよび第２の高酸アイオノマーのブレンドを有する組成物で、第１の高酸アイオノマーは第２の高酸アイオノマーのカチオンと異なるカチオンで中和され（例えばＳｕｒｌｙｎ（商標）８１５０／Ｓｕｒｌｙｎ（商標）９１５０の５０／５０のブレンド）、オプションとして、アイオノマー、エチレン酸コポリマー、またはエステルポリマーのような１または複数のメルトフロー修正剤を含むもの。
（ｈ）第１の高酸アイオノマーおよび第２の高酸アイオノマー（第１の高酸アイオノマーは第２の高酸アイオノマーのカチオンと異なるカチオンで中和される）、ならびに、０〜１０ｗｔ％のエチレン／酸／エステルアイオノマー（エチレン／酸／エステルアイオノマーは、第１の高酸アイオノマーまたは第２の高酸アイオノマーのカチオンと同一のカチオンで中和され、あるいは、第１の高酸アイオノマーまたは第２の高酸アイオノマーのカチオンのいずれとも異なるカチオンで中和される。例えば、４０−５０ｗｔ％のＳｕｒｌｙｎ（商標）８１４０、４０−５０ｗｔ％のＳｕｒｌｙｎ（商標）９１２０、および０−１０ｗｔ％のＳｕｒｌｙｎ（商標）６３２０のブレンド）のブレンドを有する組成物。
【００３９】
Ｓｕｒｌｙｎ（商標）８１５０、Ｓｕｒｌｙｎ（商標）８９４０、およびＳｕｒｌｙｎ（商標）８１４０は、酸基がナトリウムイオンで部分的に中和されているＥ／ＭＡＡコポリマーの異なるグレードである。Ｓｕｒｌｙｎ（商標）９６５０、Ｓｕｒｌｙｎ（商標）９９１０、Ｓｕｒｌｙｎ（商標）９１５０、およびＳｕｒｌｙｎ（商標）９１２０は、酸基が亜鉛イオンで部分的に中和されているＥ／ＭＡＡコポリマーの異なるグレードである。Ｓｕｒｌｙｎ（商標）７９４０は、酸基がリチウムイオンで部分的に中和されているＥ／ＭＡＡコポリマーである。Ｓｕｒｌｙｎ（商標）６３２０は、中間的な酸含量を伴い、低モデュラスのマグネシウムアイオノマーである。Ｎｕｃｒｅｌ（商標）９６０は、名目上、１５ｗｔ％のメタクリル酸を伴って製造されたＥ／ＭＡＡコポリマーである。Ｓｕｒｌｙｎ（商標）、Ｆｕｓａｂｏｎｄ（商標）、およびＮｕｃｒｅｌ（商標）コポリマーは、Ｅ．Ｉ．ｄｕＰｏｎｔ  ｄｅ  Ｎｅｍｏｕｒｓ  ａｎｄ  Ｃｏｍｐａｎｙから商業的に入手可能である。
【００４０】
アイオノマーのカバー組成物は、非アイオノマーの熱可塑性樹脂、例えば、ポリウレタン、ポリ−エーテル−エステル、ポリ−アミド−エステル、ポリエーテル−尿素、熱可塑性ポリエーテルブロックアミン（例えば、Ａｒｋｅｍａ社から商業的に入手可能なＰｅｂａｘ（商標）ポリエーテルおよびポリエステルアミド）、スチレン−ブタジエン−スチレンブロックコポリマー、スチレン（エチレン−ブチレン）−スチレンブロックコポリマー、ポリアミド、ポリエステル、ポリオレフィン（例えば、ポリエチレン、ポリプロピレン、エチレン−プロピレンコポリマー、ポリエチレン−（メタ）アクリレート、ポリエチレン−（メタ）アクリル酸、無水マレイン酸グラフト化で官能化されたポリマー、Ｅ．Ｉ．ｄｕＰｏｎｔ  ｄｅ  Ｎｅｍｏｕｒｓ  ａｎｄ  Ｃｏｍｐａｎｙから商業的に入手可能なＦｕｓａｂｏｎｄ（商標）官能化ポリマー、エポキシ化によって官能化されたポリマー、エラストマー（例えばエチレンプロピレンジエンモノマーゴム、メタローセン触媒ポリオレフィン））および熱硬化性エラストマーの粉砕粉末とブレンドできる。
【００４１】
アイオノマーのゴルフボールカバー組成物は、それに限定されないが、酸コポリマー樹脂（例えば、Ｅ．Ｉ．ｄｕＰｏｎｔ  ｄｅ  Ｎｅｍｏｕｒｓ  ａｎｄ  Ｃｏｍｐａｎｙから商業的に入手可能な、Ｎｕｃｒｅｌ（商標）酸コポリマー樹脂、とくに、Ｎｕｃｒｅｌ（商標）９６０）、性能添加剤（例えば、Ｈｏｎｅｙｗｅｌｌ  Ｉｎｔｅｒｎａｔｉｏｎａｌ社から商業的に入手可能な、Ａ−Ｃ（商標）性能添加剤、とくに、Ａ−Ｃ（商標）低分子量アイオノマーおよびコポリマー、Ａ−Ｃ（商標）酸化ポリエチレン、およびＡ−Ｃ（商標）エチレンビニルアセテートワックス）、脂肪酸アミド（例えば、エチレンビス−ステアリン酸アミド、およびエチレン−ビスオレイン酸アミド）、脂肪酸およびその塩のような、フロー修正剤を含んで良い。
【００４２】
適切なアイオノマーカバー材料は、さらに、例えば、米国特許第６，６５３，３８２号、同第６，７５６，４３６号、同第６，８９４，０９８号、同第６，９１９，３９３号、および同第６，９５３，８２０号に開示されており、その内容は参照してここに組み入れる。
【００４３】
適切なカバー材料及び構造は、これに限定されないが、米国特許出願公開第２００５／０１６４８１０号、米国特許第５，９１９，１００号、同第６，１１７，０２５号、同第６，７６７，９４０号、および同第６，９６０，６３０号、並びにＰＣＴ公開ＷＯ００／２３５１９および同ＷＯ００／２９１２９に開示されたものも含んで良く、これらの内容は参照してここに組み入れる。
【００４４】
部品寸法
ゴルフボール部品の寸法、すなわち、厚さおよび直径は、所望の特性に応じて変化する。この発明の目的の範囲で、任意の層の厚さを採用できる。
【００４５】
この発明は、任意の寸法のゴルフボールに関する。ＵＳＧＡ使用は競技用ゴルフボールの寸法を直径で１．６８インチより大なものに限定しているけれども、任意の寸法のゴルフボールを娯楽のゴルフ協議に使用できる。ゴルフボールの好ましい直径は、約１．６８インチから約１．８インチである。
【００４６】
この発明のゴルフボールコアは、シングル、デュアル、およびマルチレイヤのコアを含み、好ましくは、全体の直径は、下限が０．７５インチ、または１インチ、または１．２５インチ、または１．４インチで、上限が１．５５インチ、または１．６インチ、または１．６２インチ、または１．６３インチの範囲である。具体的な実施例において、ゴルフボールはコアとカバーとを有し、コアはソリッド、シングル層で、その直径が、下限が、０．７５０、または１．００、または，１．１０、または１．１５、または、１．２０、または１．２５、または、１．３０、または、１．４０、または、１．５０、または、１．５３、または、１．５５インチで、上限が１．５５、または１．６０、または１．６２、または１．６３、または１．６５インチの範囲である。他の具体的な実施例において、ゴルフボールはコアとカバーとを有し、コアは内側コア層と外側コア層とを有し、内側コア層の直径が、下限が、０．５００、または０．７５０、または０．９００、または０．９５０、または１．００インチで、上限が１．１００、または１．２００、または、１．２５０、または１．４００、または１．５５０、または１．５７０、または１．５８０インチの範囲であり、外側コア層の厚さは、下限が０．０２０、または０．０２５、または０．０３２、または０．０５０、または０．１００、または０．２００インチで、上限が、０．３１０、または０．４４０、または０．５００、または０．５６０、または０．８００インチの範囲である。
【００４７】
この発明のゴルフボールにおいてそれが存在するときには、各中間層の厚さは、下限が、０．００２、または０．０１０、または０．０２０、または０．０２５、または０．０３０インチで、上限が、０．０３５、または０．０４０、または０．０４５、または０．０５０、または０．０６０、または０．０９０、または０．１００、または０．１５０、または０．２００インチの範囲である。この発明のゴルフボールにおいて中間層の総合厚さは、好ましくは、下限が、０．０２０、または０．２５０、または０．０３２インチで、上限が、０．１５０、または０．２２０、または０．２８インチの範囲である。
【００４８】
この発明のゴルフボールカバーは、シングル、デュアル、およびマルチレイヤのカバーを含み、好ましくは、その総合厚さは、０．０１インチ、または０．０２インチ、または０．０２５インチ、または０．０３インチ、または０．０４インチ、または０．０４５インチ、または０．０５インチ、または０．０６インチ、０．０７インチ、または０．０７５インチ、または０．０８インチ、または０．０９インチ、または０．１インチ、または０．１５インチ、または０．２インチ、または０．３インチ、または０．５であり、またはそれらの値から選択された値を上限および下限とする範囲内である。デュアルおよびマルチレイヤのカバーは、内側カバー層、および外側カバー層を有し、マルチレイヤのカバーは、付加的に少なくとも１つの中間カバー層を、内側カバー層および外側カバー層の間に有する。具体的な実施例において、カバーはシングル層であり、その厚さは、０．０２０、または０．０２５、または０．０３０インチ、０．０３０、または０．０４０、または０．０４５、または０．０５０、または０．０７０、または０．１００、または０．１２０、または０．１５０、または０．３５０、または０．４００インチであり、またはそれらの値から選択された値を上限および下限とする範囲内である。他の具体的な実施例において、カバーは内側カバー層および外側カバー層を有し、内側カバー層の厚さは、０．０１０、または０．０２０、または０．０２５、または０．０３０インチ、０．０３５、または０．０４０、または０．０５０、または０．１５０、または０．２００インチであり、またはそれらの値から選択された値を上限および下限とする範囲内であり、外側カバー層の厚さは、０．０１０、または０．０２０、または０．０２５、または０．０３０インチ、０．０３５、または０．０４０、または０．０５０インチであり、またはそれらの値から選択された値を上限および下限とする範囲内である。
【００４９】
この発明のゴルフボールは、さらなる便益のために、ペインティング、コーティング、または表面処理をされて良い。
【００５０】
特性
具体的な実施例において、この発明のゴム組成物から形成されたゴルフボール層は１．０７ｇ／ｃｍ３未満、または１．０５ｇ／ｃｍ３未満、または１．０３ｇ／ｃｍ３未満の比重を有する
【００５１】
数値の下限および数値の上限がここで示されるときには、それらの数値の任意の組み合わせが利用できることに留意されたい。
【００５２】
ここに引用した全ての特許、刊行物、テスト手順書、および他の参考文献は、さらに優先権ドキュメントも含んで、参照してここに組み入れる。ただし、それは、そのような開示がこの発明と一貫性を有する範囲であり、そのような参照による組み込みを法令が許容する範囲である。
【００５３】
この発明の事例的な実施例が具体的に説明されたが、この発明の趣旨および範囲を逸脱することなく、種々の他の変形例が当業者に明らかであり、また当業者が容易になすことができることが理解される。したがって、添付の特許請求の範囲のスコープが上述した例や記載に限定されず、むしろ、特許請求の範囲は、この発明中に内在する特許性のある新規な特徴のすべてを包括するように構成されていることが意図されており、これは当業者が均等として扱うすべての特徴を含む。